(57)【特許請求の範囲】
【請求項１】
一対の対向するプレキャストコンクリート製函体同士を水密に連結するための細長い一次弾性止水材であり、一方の前記函体の連結端面に貼り付く貼り付き面と、他方の前記函体の連結端面に接触する接触面とを有している、プレキャストコンクリート製函体用一次弾性止水材であって、
伸縮性の織布が前記一次弾性止水材に含浸されており、前記一次弾性止水材が変形した時、前記織布によって、前記一次弾性止水材が元の形状に復元することを特徴とする、プレキャストコンクリート製函体用一次弾性止水材。
【請求項２】
前記織布が５０〜３００％の最大伸び率と１００ｇｆ／ｃｍ以下の５０％モジュラス値とを有していることを特徴とする、請求項１記載のプレキャストコンクリート製函体用一次弾性止水材。
【請求項３】
前記織布が、前記一次弾性止水材の長さ方向に伸縮するように前記一次弾性止水材に含浸されていることを特徴とする、請求項１記載のプレキャストコンクリート製函体用一次弾性止水材。
【請求項４】
一対の対向するプレキャストコンクリート製函体同士を水密に連結するための細長い一次弾性止水材であり、一方の前記函体の連結端面に貼り付く貼り付き面と、他方の前記函体の連結端面に接触する接触面とを有している、プレキャストコンクリート製函体用一次弾性止水材を得るにあたり、
前記一次弾性止水材の製造用型に形成されている前記一次弾性止水材の成型用溝に、主剤と硬化剤とを含有している前記一次弾性止水材の成型用材料を流し込み、前記成型用材料の表面に伸縮可能な織布を載置し、前記織布を前記成型用材料に含浸させ、前記成型用材料を硬化させ、前記一次弾性止水材の前記貼り付き面を前記成型用溝の表面に露出させて形成し、前記一次弾性止水材の前記接触面を前記成型用溝の内部で形成することを特徴とする、プレキャストコンクリート製函体用一次弾性止水材の製造方法。
【請求項５】
一対の対向するプレキャストコンクリート製函体同士を水密に連結するための細長い一次弾性止水材であり、一方の前記函体の連結端面に貼り付く貼り付き面と、他方の前記函体の連結端面に接触する接触面とを有している前記一次弾性止水材と前記一次弾性止水材の製造用型との組合せであって、
前記製造用型に前記一次弾性止水材の成型用溝が形成されており、前記一次弾性止水材の成型用材料が前記成型用溝内で硬化しており、伸縮可能な織布が前記一次弾性止水材に含浸されており、前記一次弾性止水材の前記貼り付き面が前記成型用溝の表面上で露出して形成されており、前記一次弾性止水材の前記接触面が前記成型用溝の内部で形成されていることを特徴とする、プレキャストコンクリート製函体用一次弾性止水材とプレキャストコンクリート製函体用一次弾性止水材の製造用型との組合せ。
【請求項６】
複数のセグメントをシールド工法によって組み立てることで得られるシールド構造であって、
細長い一次弾性止水材が前記各セグメント間を水密に連結しており、伸縮性の織布が前記一次弾性止水材に含浸されており、前記一次弾性止水材が変形した時、前記織布によって、前記一次弾性止水材が元の形状に復元することを特徴とする、シールド構造。
【発明の詳細な説明】
【０００１】
【産業上の利用分野】
本発明は、一対の対向するプレキャストコンクリート製函体（以下、「ＰＣ函」という。）同士を水密に連結するための細長い一次弾性止水材に関する。
【０００２】
【従来の技術】
複数のＰＣ函が連結された共同溝・枡等の構築物には、ＰＣ函の連結部を水密にするために、ＰＣ函用一次止水材がＰＣ函の連結端面に配置される。このＰＣ函用一次止水材は、全国ボックスカルバート協会の埋設指針によって示されているように、スポンジ等からなる芯材に、粘着性のブチルゴムが被覆されているのが一般的である。
【０００３】
スポンジを芯材に使用した一次止水材は、スポンジが耐圧縮永久歪み性に劣ることから、長期に亘る止水性に難点がある。このため、ＰＣ函用一次止水材としては、スポンジ材の代わりに、架橋粘弾性体を用いた一次止水材が使用されるようになってきた。
【０００４】
架橋粘弾性体から一次止水材を成型するには、主剤と硬化剤を混ぜ合わせた液体を成型用の型に流し込み架橋させればよい。架橋が完了した粘弾性体は一次止水材となるが、使用するまで保管したり、使用場所に輸送する必要があることから、その後型から取り出す。得られた一次止水材は、ＰＣ函に貼り付ける側が外側になるように、架橋粘弾性体の重なる部分に離型紙を挟み込みながら渦巻き状に巻き取る。架橋粘弾性体の巻き取った末端は、ばらけないように固定する。
【０００５】
輸送のための梱包は、１巻毎にシュリンク梱包するか、又は複数個の巻を梱包する。複数個の巻を梱包する場合、それぞれの巻の間に仕切りとなる板又は離型紙を介在させることが必要になる。
【０００６】
【発明が解決しようとする課題】
ＰＣ函に用いられる一次止水材としては、特願平８−２７２３０９号明細書に記載されたものがある。かかる一次止水材に要求される長さは一般的には８ｍである。従来の成型法で製造したスポンジ材を主体とする製品や、架橋粘弾性体を用いたＰＣ函用一次止水材の製品は、ＰＣ函に貼り付ける側を外側にして渦巻き状に巻き取る。このため、一次止水材の製品高さが高くなればなるほど、巻取時の内周と外周の距離の差が大きくなり、巻取が困難となる。また、巻き取った時の最大巻きの直径が５００ｍｍを超えると巻き取れなくなる。通常は、最大巻きの直径が３５０ｍｍ程度のものが取り扱い易く、長さにして５ｍ程度である。
【０００７】
したがって、一次止水材の製品高さが高い場合、８ｍの長さの一次止水材を得るのは困難である。一次止水材の長さが８ｍに満たない場合、継ぎ足せば良いわけだが、継ぎ足す個所が増えれば増えるほど、施工が困難になると同時に漏水の原因になる。ＰＣ函に見合った長さの一次止水材が望まれる。
【０００８】
架橋粘弾性体は、表面に粘着性が無く、それ自体の復元性が良好である。このため、架橋粘弾性体の一次止水材を巻取れば、簡単に元の直線に返そうとして、巻きからはずれてしまうことがある。したがって、かかる一次止水材は、巻きがばらけないようにする工夫が必要になる。
【０００９】
また、かかる一次止水材の貼り付け施工は、単独で容易にできなければならない。しかし、かかる架橋粘弾性体の復元は、比較的緩徐に起こるため、成型用型から取り出す際に伸びた一次止水材や巻き取り状態の一次止水材は、直ちにＰＣ函の施工に用いることができず。元の状態に復元するまで待つ必要がある。
【００１０】
更に、従来の一次止水材の成型工程では、８ｍの長さの一次止水材を要求されると、広い成型場所が必要となる。一方、原料は液状で流し込まれるから、成型用型が水平に保たれていないと、製品が不揃いになり、品質が一定しない。また、成型用型の長さが長いため、原料を流し込む工程や成型物を取り出す工程が分割してしまい、工数が増え、コスト高になる。品質の良い一次止水材を安価に提供することができない。
【００１１】
本発明は、成型用型から取り出した際に伸びた一次弾性止水材を、速やかに元の形状に復元させることを目的とする。また、本発明は、品質が確かで、取扱いが容易な、ＰＣ函用一次弾性止水材を得、ＰＣ函連結構造の製造を容易にすることを目的とする。
【００１２】
【課題を解決するための手段】
本発明は、一対の対向するＰＣ函同士を水密に連結するための細長い一次弾性止水材であり、一方の前記ＰＣ函の連結端面に貼り付く貼り付き面と、他方の前記ＰＣ函の連結端面に接触する接触面とを有しているＰＣ函用一次弾性止水材であって、伸縮可能な織布が前記一次弾性止水材に含浸されており、前記一次弾性止水材が変形した時、前記織布によって、前記一次弾性止水材が元の形状に復元するＰＣ函用一次弾性止水材に係るものである。
【００１３】
この一次弾性止水材の製造には、一次弾性止水材の成型用材料を調製して用いる。この成型用材料は、主剤と硬化剤とを含有している。また、この方法では、一次弾性止水材の製造用型を用いる。この製造用型には、一次弾性止水材の成型用溝が渦巻き状に形成されている。一次弾性止水材の成型用材料は、この製造用型内に流し込まれ、その上に伸縮可能な織布が載置され、一次弾性止水材内に含浸された状態で硬化される。一次弾性止水材の貼り付き面は一次弾性止水材の成型用溝の表面に露出させて形成され、一次弾性止水材の接触面は一次弾性止水材の成型用溝の内部で形成される。
【００１４】
また、本発明は、複数のセグメントをシールド工法によって組み立てることで得られるシールド構造であって、細長い一次弾性止水材が前記各セグメント間を水密に連結しており、伸縮性の織布が前記一次弾性止水材に含浸されており、前記一次弾性止水材が変形した時、前記織布によって、前記一次弾性止水材が元の形状に復元する、シールド構造に係るものである。
【００１５】
以前、本発明者は、特願平９−１６６１３１号明細書に示したように、一次弾性止水材を渦巻き状に成型することにより、品質の良好な一次弾性止水材が容易に得られることを見出した。また、この出願において、本発明者は、このようにして得られた一次弾性止水材が、使用時まで製造用型とともに取り扱えば、梱包が容易で、運搬時や施工時の取扱いが極めて有利であり、ＰＣ函連結構造の施工を容易にすることを開示した。
【００１６】
本発明者は、その後、かかる一次弾性止水材について更に検討を進めた結果、特願平９−１６６１３１号明細書に開示した一次弾性止水材は、施工時にトレーから取り出す時、トレーと一次弾性止水材との密着力が強いため、トレーで成形された形状に比べて、断面積が小さくなり、長さが長くなることを見出した。
【００１７】
このようにして変形した一次弾性止水材は、元の形状の状態にまで復元するのに、比較的長時間を要し、また、一次弾性止水材の所定の形状を維持するには、取り出しを極端にゆっくり行う必要があり、ＰＣ函連結構造のスムースな施工を妨げる。
【００１８】
この問題は、トレーから止水材を取り出す時のトレーと止水材との間の摩擦力よりも強い剛性が止水材に与えられれば解消する。このためには、止水材の強度を高くすることが考えられる。しかし、止水材としての特性上、単に強度を高くしても、止水材の弾性が失われることになる。
【００１９】
そこで、本発明者は、止水材に芯材を配することを考えた。かかる芯材は、止水材が受けた変形を元の状態に復元させる。この変形には、トレーから取り出される際や、梱包時、搬送時、ＰＣ函を連結している時、等に止水材が受ける変形が含まれる。しかし、かかる芯材、例えば、比重の異なる材料等を止水材の所望の位置に安定的に配することは極めて困難である。
【００２０】
本発明者は、かかる芯材として伸縮性のある織布を用い、止水材が未硬化のうちに、かかる織布を止水材の表面に置き、止水材に含浸させることで、織布を止水材に均一に埋設することができることを突き止め、本発明を完成させた。
【００２１】
本発明のＰＣ函用一次弾性止水材は、伸縮可能な織布が含浸されており、この一次弾性止水材が変形した時に、この織布によって、一次弾性止水材が元の形状に容易に復元する。
【００２２】
また、本発明のＰＣ函用一次弾性止水材は、所定の形状に復元し易いので、取扱いが容易で、製造用型から取り出した後、速やかにＰＣ函連結構造に用いることができ、ＰＣ函連結構造の施工をスムースにする。
【００２３】
本発明にかかる一次弾性止水材は、複数のセグメントがシールド工法によって組み立てられたシールド構造に用いることができる。このシールド構造では、本発明にかかる一次弾性止水材が各セグメント間を水密に連結している。この一次弾性止水材には、織布が含浸されており、変形しても、この織布によって元の形状に容易に復元する。
【００２４】
【発明の実施の形態】
図面を参照して、本発明を説明する。
図１は、本発明にかかる一例のＰＣ函用一次弾性止水材の製造用型の斜視図である。この製造用型１には、本発明にかかるＰＣ函用一次弾性止水材を成型するための溝２が渦巻き状に形成されている。
【００２５】
かかる一次弾性止水材は、シールド工法によって組み立てられるセグメントにも用いることができる。セグメントは、プレキャストコンクリート、ＲＣ、鉄等の材料から製造されたものを用いることができる。
【００２６】
図１に示すように、本発明では、ＰＣ函又はセグメント用一次弾性止水材の製造用に専用型でなく、トレー状の型を使用するのが好ましい。かかる型は、専用型に比べ、型から止水材を取り出す際の手間を省くことができる。
【００２７】
図１に示す製造用型１の溝２は、下方向に向かうに従って内側に張り出している壁面と、平坦な底面を有している。溝の形状や巻きの数は、得ようとする一次弾性止水材の長さや形状、ＰＣ函又はセグメントの形状等に従い、任意に設計される。本発明にかかるＰＣ函用一次弾性止水材は、かかる製造用型を用いて製造することができる。
【００２８】
図２（ａ）は、図１の製造用型を用いて製造したＰＣ函用一次弾性止水材の縦断面図である。このＰＣ函用一次弾性止水材３は、連結すべき一対の対向するＰＣ函の一方のＰＣ函の連結端面に貼り付けられる貼り付き面３ａと、他方のＰＣ函の連結端面と接触する接触面３ｂとを有している。また、このＰＣ函用一次弾性止水材３は、貼り付き面３ａ側に織布３ｃが含浸されている。かかるＰＣ函用一次弾性止水材を、一対の対向するＰＣ函の間に介在させることにより、ＰＣ函の隙間を伝わり外部に流出しようとする水を止水することができる。
【００２９】
図２（ｂ）は、一次弾性止水材とその製造用型との一例の組合せを示す縦断面図である。この図では、図２（ａ）の一次弾性止水材３は、その製造用型１の溝２中で硬化している。一次弾性止水材３の接触面３ｂは溝２の底面と接するようにして形成されている。一方、一次弾性止水材３の貼り付き面３ａは溝２の表面に露出して形成されている。この一次弾性止水材３は、貼り付き面３ａ側に織布３ｃが含浸された状態で硬化している。
【００３０】
図２（ｂ）に示す一次弾性止水材３は、その製造用型１の溝２と密着しているため、型１から取り出す際に伸び、横断面積は小さくなり、長さは長くなる（特に、図示していない）。しかし、織布３ｃがもたらす復元性により、一次弾性止水材３は、型１内で成型された元の形状に速やかに復元する。
【００３１】
本発明のＰＣ函又はセグメント用一次弾性止水材は、ＰＣ函又はセグメントを連結するための一次止水材に必要な細長い形状をしている。この形状に特に制限はないが、本発明では、例えば、図２（ｂ）に示すような、断面積が１６０ｍｍ2 で長さが８ｍ以上の一次止水材を用いることができる。
【００３２】
本発明で用いる織布は、織り方や材質に制限はない。かかる織布には、種々の市販品、例えば、シンシク登録商標タイ〔ニチバン（株）製、商品名〕、パンティストッキング、快適ストレッチ織物と称される平織り品、等が用いられる。
【００３３】
かかる織布は、伸縮する機能を有している。かかる織布は、一次弾性止水材をその製造用型から取り出す際等には、伸びてもよいが、このように変形した一次弾性止水材が元の形状に復元するように、縮まなければならない。このようにして、かかる織布は、一次弾性止水材に復元力を与える。
【００３４】
なお、ＰＣ函はほとんどが矩形であり、ＰＣ函に貼り付ける一次止水材は、ＰＣ函の四隅で半径１００ｍｍ以上の４分の１の円弧状に曲げられる。このようにして、ＰＣ函に一次止水材を貼り付ける場合、辺に当たるＰＣ函の直線部分やＰＣ函の角の部分では、一次止水材を直線状や扇状にしてＰＣ函に沿わせて貼り付ける必要がある。
【００３５】
本発明にかかる伸縮可能な織布を配した止水材は、織布の種類又はＰＣ函やセグメントの形態によっては、追従性のある止水材が得られず、止水材が所望の形状のＰＣ函に追従できなくなるほどに、織布が止水材を拘束してしまうことがある。
【００３６】
このため、本発明の好適例では、織布が、５０〜３００％、好ましくは１００〜２００％の最大伸び率と、１００ｇｆ／ｃｍ以下、好ましくは５０ｇｆ／ｃｍ以下の５０％モジュラス値とを有する。かかる織布を用いると、止水材を自由に所望の形状に追従させることが可能になる。
【００３７】
織布の最大伸び率が５０％未満では、一次弾性止水材が変形し難くなるので、一次弾性止水材をその製造用型から取り出し易いが、織布が一次弾性止水材を強く拘束することで、一次弾性止水材の追従性が悪くなる。また、織布の最大伸び率が３００％を超えた場合、一次弾性止水材の追従性は高くなるが、変形した一次弾性止水材が元の形状に復元し難くなる。織布の５０％モジュラス値が１００ｇｆ／ｃｍを超えると、シール材自体が直線、曲線に対して馴染むのに困難となる。織布が直・曲線に対して馴染む範囲における伸びで、シール材のモジュラス値より高くないことが望ましい。
【００３８】
本発明にかかる伸縮可能な織布は、少なくとも、一次弾性止水材の長さ方向に伸縮するように、一次弾性止水材に含浸させるのが好ましい。一次弾性止水材の製造用型から一次弾性止水材を取り出す際には、一次弾性止水材が長さ方向に伸び、この伸びた一次弾性止水材を元の形状に容易に復元させるためである。
【００３９】
かかる一次弾性止水材を製造するには、その製造用型に形成されている成型用溝に、主剤と硬化剤とを含有する成型用材料を流し込み、この成型用材料の表面に伸縮可能な織布を載置し、織布を成型用材料に含浸させ、この成型用材料を硬化させ、ＰＣ函やセグメントの連結端面に貼り付けられる貼り付け面を成型用溝の表面に露出させて形成し、ＰＣ函やセグメントの連結端面に接触させる接触面を成型用溝の内部で形成する。
【００４０】
また、かかる一次弾性止水材を成型するには、成型用溝が渦巻き状に形成された型を用いるのが好ましい。かかる製造用型は、長辺を可能な限り短くすることができる。かかる製造用型を用いれば、一次弾性止水材の原料を一度に注型し易く、原料が硬化する間にも、型の水平を確保し易い。
【００４１】
このようにして成型された一次弾性止水材は、直線状に成型される一次止水材に比べ、脱型後の巻取工程を必要としない。したがって、巻取時に内周と外周との差から生じる巻取の困難性や、巻取末端の処理等の問題がない。
【００４２】
また、このようにして成型された一次弾性止水材は、成型時に予め渦巻き状の形態を有しているため、巻きがばらけることがなく、単独の作業者でも貼り付け施工を容易に行うことができる。
【００４３】
本発明では、架橋粘弾性体からなる一次弾性止水材を用いることができる。かかる一次弾性止水材は、自由に緩やかに曲げ加工して、ＰＣ函やセグメントに貼り付けることができ、伸縮可能な織布を含浸させることもできる。かかる一次弾性止水材は、半径１００ｍｍの湾曲に対しても十分追従可能に設計することができ、矩形のＰＣ函であっても、貼り付けには何ら支障はない。
【００４４】
また、渦巻き状に成型された架橋粘弾性体からなる一次弾性止水材は、半径１００ｍｍで成型されたとしても、ＰＣ函の直線部分に十分追従し、何ら問題なく使用することができる。また、本発明で得られる８ｍ以上の長さの一次弾性止水材も、十分な加工性能を保持する。尚、ＰＣ函が矩形の場合、入り隅は存在しない。このため、半径１００ｍｍで成型された一次弾性止水材は直線以外、反対向きの円弧に加工されて貼り付けられることはない。
【００４５】
本発明にかかる一次弾性止水材の成型用材料を適切に選択すれば、低モジュラスで高復元性の架橋粘弾性体からなる一次弾性止水材が得られる。かかる一次弾性止水材は、より一層曲げ加工が容易で、貼り付け施工に極めて有利である。
【００４６】
本発明にかかる一次弾性止水材は、架橋粘弾性体を得るための種々の主剤及び硬化剤を用いて製造することができる。中でも、分子末端に水酸基を有する常温で液状の反応型ポリマーと、分子末端にイソシアネート基を有する硬化剤とを含有している材料を用いるのが好ましい。また、この場合、常温で液状の反応型ポリマー１００重量部と、反応型ポリマーの水酸基のモル数に対する硬化剤のイソシアネート基のモル数の比、即ちＮＣＯ／ＯＨが０．５〜１．５である量の硬化剤と、反応型ポリマー１００重量部に対し５０〜１０００重量部の歴青物とを反応させて得るのが好ましい。このようにして得られた一次弾性止水材は、低モジュラスで高い復元性を有しており、曲げ加工が一層容易である。
【００４７】
常温で液状の反応型ポリマーと硬化剤とのＮＣＯ／ＯＨのモル比が０．５未満であると、硬化反応が十分でなく、未反応基が多く残存したままとなり、経時安定性等に問題が生じる。逆に、ＮＣＯ／ＯＨのモル比が１．５よりも大きいと、架橋粘弾性体が硬くなり過ぎ、可塑剤での硬度調整も十分に行なえない。
【００４８】
本発明では、一次弾性止水材の制振性能を各温度域で調整するために、又は低コスト化のために、歴青物を添加することができる。歴青物には、ストレートアスファルト、ブロンアスファルト、タール等があり、所望の物性値を得るには、可塑剤や粘着付与樹脂で予め改質したものを用いることができる。これらの歴青物は、単独で用いた場合には感温性が明確に現れ、コスト面では有利であるが、広い温度域で一定の制振性が得られない。
【００４９】
かかる欠点を防止するためには、液状ゴムを始めとするゴム状物を歴青物と併用して用いるのが好ましい。ゴム状物と歴青物とを併用した一次弾性止水材は、年間を通して所定の制振性能を発揮できる。添加量の目安としては、１００重量部の液状ポリマーに対して５０〜１０００重量部の歴青物が適量である。
【００５０】
常温で液状の反応型ポリマーには、例えば、液状ポリブタジエン、液状クロロプレン、液状スチレンブタジエン共重合体、液状アクリロニトリルブタジエン共重合体、ポリエーテルポリオール、ポリエステルポリオール、アニリン誘導体ポリオール、シリコーン、ポリサルファイド、変性シリコーン等が含まれる。これらのポリマーは、常温で硬化反応を起こさせて、架橋粘弾性体を得ることができる。
【００５１】
本発明で用いることができる架橋粘弾性体は、常温で液状の反応型ポリマーを常温で反応させた後の硬化物が、８０℃に加温されても形状を保持し、２０℃での硬度が、日本ゴム協会規格ＳＲＩＳ−０１０１に示すＣ型硬度計で５０以下であるという条件を満足するものである。この条件を満足し得る架橋粘弾性体は、表１に例示する液状ゴムと硬化剤との組合せから得ることができる。
【００５２】
【表１】
0003923173.tif 000002
【００５３】
表１に示す組合せのうち、常温における硬化速度のコントロールの容易さ、コスト、人手の容易さ等を含めて考慮すると、特に水酸基を末端に有し主鎖にクロロプレン、ブタジエン、水素添加ブタジエン、スチレンブタジエン、ニトリルブタジエン、ポリエーテルポリオール、ポリエステルポリオール、アクリルウレタンポリオール、アニリン誘導体ポリオール等を単独又は併用して用いるのか望ましい。中でも難燃度を考慮すると、クロロプレン骨格を有し、分子両末端に水酸基又はザンセート基を有するものが好適である。
【００５４】
硬化剤としては、イソシアネート系硬化剤が好適であり、１分子当り２個以上のイソシアネート基を有することが必要である。具体例には、イルイレンジイソシアネート、ジフェニルメタンジイソシアネート、ヘキサメチレンジイソシアネート、イソホロンジイソシアネート、末端イソシアネート基を有するプレポリマー等を挙げることができ、これ等を単独で又は併用して用いることができる。
【００５５】
イソシアネート系硬化剤を可塑剤と混合して用いることもできるが、可塑剤が脱水処理されていることと、イソシアネート化合物と反応しないこととが必要である。常温硬化反応を行なうための必須成分のみ、又は触媒との組合せで、本発明で満足して用いられる架橋粘弾性体を得ることができる。また、本発明では、コスト面、作業面、物性向上面で、更に各種の添加剤を加えることにより、幅広い安定した架橋粘弾性体を得ることもできる。
【００５６】
粘弾性体又は架橋粘弾性体の硬さの調整、液状ポリマー組成物の粘度の調整及び硬化反応後の硬さの調整に、可塑剤を用いることができる。可塑剤には、ナフテン系オイル、パラフィン系オイル、芳香族系オイル、ひまし油、綿実油、やし油、トール油、フタル酸誘導体、イソフタル酸誘導体、アジピン酸誘導体、マレイン酸誘導体、液状ゴムの官能基を含まないもの等を挙げることができ、これらを単独か又は併用して用いることができる。
【００５７】
難燃性を要する場合には、ハロゲン化合物系可塑剤やリン化合物系可塑剤を、単独か又は併用して用いることができる。
【００５８】
粘着付与樹脂には、天然樹脂、ロジン、変性ロジン、ロジン及び変性ロジンの誘導体、ポリテルペン系樹脂、テルペン変性体、脂肪族系炭化水素樹脂、芳香族系石油樹脂、シクロペンタジエン系樹脂、フェノール樹脂、アルキルフェノール−アセチレン樹脂、キシレン樹脂、クマロン−インデン樹脂、ビニルトルエン−αメチルスチレン共重合体等を単独か又は併用して用いることができる。
【００５９】
【実施例】
実施例及び図面を参照して、本発明をより詳細に説明する。
実施例１
ＰＣ函用一次弾性止水材を成型するために、図１に示すようなトレー状の型１を用いた。この型１は、溝２が渦巻き状に形成されるように、０．５ｍｍ厚みのポリエチレンシートを真空成型法により加工して製造した。
【００６０】
表２に示した組成の材料を計量し、エアー式モーターにて攪拌混合して、成型用材料を調製した。型１を水平な台の上に置き、型１の溝２内に成型用材料を流し込み、その直後、幅１０ｍｍに切断した織布を成型用材料の上から押さえつけないようにして溝に沿うように置いた。一昼夜養生して、図２に示す縦断面形状の一次弾性止水材を型内で製造した。織布としては、シンシク登録商標タイ〔ニチバン（株）製、商品名、最大伸び率２８０％、５０％モジュラス値２５ｇｆ／ｃｍ〕を用いた。
【００６１】
【表２】
0003923173.tif 000003
【００６２】
実施例２
織布として、市販のパンティストッキングの腿の部分（最大伸び率５００％、５０％モジュラス値３０ｇｆ／ｃｍ）を用いた以外、実施例１と同様にして一次弾性止水材を製造した。
【００６３】
実施例３
織布として、快適ストレッチ織物と称される平織り品（最大伸び率３０％、）を用いた以外、実施例１と同様にして一次弾性止水材を製造した。
【００６４】
比較例１
織布の代わりに、不織布〔ＰＡ９５Ｈ、倉敷繊維加工（株）製、商品名〕を用いた以外、実施例１と同様にして一次弾性止水材を製造した。
【００６５】
比較例２
織布や不織布を一切用いない以外、実施例１と同様にして一次弾性止水材を製造した。
【００６６】
試験方法
実施例１〜３、比較例１及び２で得られた一次弾性止水材を型から取り出し、形状復元性と曲げに対する追従性とを試験した。形状復元性は、伸ばした後、手を離して、復元するまで何秒かかるかで評価した。９５％の復元までに、５秒しかかからないものを「良好」、５〜１０秒かかるものを「やや良好」、１０秒を超えるものを「不良」とした。
曲げに対する追従性は、１００Ｒの弧及び直線部へ感圧型接着剤を用いコンクリート板に貼り付けて、はく落の状況をチェックした。常温で、３日以上落下しないものを「良好」、３日未満１時間以上で落下するものを「やや良好」、１時間未満に落下するものを「不良」とした。結果を表３に示す。
【００６７】
【表３】
0003923173.tif 000004
【００６８】
試験結果
表３に示すように、実施例１のものは、形状復元性と曲げ追従性がともに良好であった。実施例２のものは、織布がきれいに含浸できず、形状復元性、曲げ追従性ともにやや良好である。織布の目開きが影響すると考えられた。実施例３のものは、最大伸び率３０％の織布を用いたため、曲げ追従性に劣っていた。比較例１のものは、どの方向にでも伸びる布であるが、拘束を解放しても元に戻らない不織布を用いたため、形状復元性が悪い。比較例２のものは、芯材が用いられていないため、形状復元性、曲げ追従性ともに悪い。
【００６９】
【発明の効果】
以上のように、本発明にかかるＰＣ函又はセグメント用一次弾性止水材は、伸縮可能な織布が含浸されており、一次弾性止水材が変形した時にも、この織布によって、一次弾性止水材が元の形状に容易に復元する。
【００７０】
また、本発明にかかるＰＣ函又はセグメント用一次弾性止水材は、所定の形状に復元し易いので、取扱いが容易で、製造用型から取り出した後、速やかにＰＣ函等の連結構造に用いることができ、ＰＣ函等の連結構造の施工をスムースにする。
【図面の簡単な説明】
【図１】一例の一次弾性止水材の製造用型を示す斜視図である。
【図２】（ａ）は、一例の一次弾性止水材の縦断面図である。
（ｂ）は、一次弾性止水材とその製造用型の一例の組合せを示す縦断面図である。
【符号の説明】
１    一次弾性止水材の製造用型
２    溝
３    一次弾性止水材
３ａ  貼り付け面
３ｂ  接触面
３ｃ  織布
【図１】
0003923173.tif 000005
【図２】
0003923173.tif 000006